【手続補正書】
【提出日】平成24年4月17日(2012.4.17)
【手続補正１】
【補正対象書類名】明細書
【補正対象項目名】０００２
【補正方法】変更
【補正の内容】
【０００２】
ポリウレタンは長い間知られており、多くの分野で使用されている。実際のポリウレタン反応は、進行が遅すぎたり、乏しい機械的性質を有するポリウレタン生成物を適当な条件下でもたらしたりするので、しばしば触媒を用いて実施しなければならない。多くの場合、ヒドロキシル成分とＮＣＯ成分との反応は、触媒されなければならない。常套の触媒は、金属含有触媒と金属不含有触媒とに分類される。典型的な常套の触媒は、例えばアミン触媒、例として、１，８−ジアザビシクロ［５．４．０］ウンデセ−７−エン（ＤＢＵ）、１，４−ジアザビシクロ［２．２．２］オクタン（ＤＡＢＣＯ）、またはトリエタノールアミンである。金属含有化合物の場合、対象は、通常、ルイス酸化合物、例えば、ジラウリン酸ジブチル錫、オクタン酸鉛、オクタン酸錫、チタン錯体およびジルコニウム錯体、カドミウム化合物、ビスマス化合物（例えばネオデカン酸ビスマス）、および鉄化合物である。触媒に対する１つの要求は、可能な限り決められたように、多様なポリウレタン反応の１つのみを、例えばＯＨ基とＮＣＯ基との反応のみを触媒することである。この１つの反応の間、副反応（例えば、イソシアネートの二量体化または三量体化、アロファネート化、ビウレット化、水反応、またはウレア生成）を触媒すべきではない。その要求は常に、所定のフォームプロフィルが得られるように望ましい反応（例えば水反応のみ）を、または酢酸カリウムを使用する場合のように好ましくはポリイソシアヌレート反応を、最適な触媒が正確に触媒することである。しかしながら今まで、１つの所定の反応のみを触媒する触媒はほとんど存在していなかった。ところが、ポリウレタンの製造において多様な反応可能性が存在する場合はまさに、１つの所定の反応のみが触媒されることが極めて望ましい。決められたように１つの反応のみを触媒する触媒だけでなく、付加的に選択的に活性になりかつある条件下でのみ反応を触媒する触媒も、特に重要である。そのような触媒は、切換可能触媒（switchable catalyst）と称される。切換可能触媒は、熱的切換可能触媒、光化学的切換可能触媒、光学的切換可能触媒に細分類される。一般に、これを潜在性触媒とも称し、熱的切換可能触媒を熱潜在性触媒とも称する。熱潜在性触媒は、反応混合物がある温度に達するまで作用しない。該温度を超えると、熱潜在性触媒は活性に、好ましくは瞬時に活性になる。熱潜在性触媒は、長いポットライフおよび速い脱型時間をもたらす。
【手続補正２】
【補正対象書類名】明細書
【補正対象項目名】０００４
【補正方法】変更
【補正の内容】
【０００４】
潜在性触媒を使用する場合、付加的に下記条件が満たされるならば、特に有利である：
ａ）触媒量を増やすと、触媒は潜在性を失うことなく反応は促進される。
ｂ）触媒量を減らすと、触媒は潜在性を失うことなく反応は減速される。
ｃ）触媒量、指数、混合比、押出量、および／またはポリウレタン中のハードセグメントの割合を変更しても、触媒の潜在性は損なわれない。
ｄ）前記変更の全てにおいて、触媒は、粘着性部分を残すことなく、反応体の実質的に完全な転化をもたらす。
【手続補正３】
【補正対象書類名】明細書
【補正対象項目名】０００６
【補正方法】変更
【補正の内容】
【０００６】
更に、触媒を使用する場合、一般に、生成物の物理的性質が可能な限り悪影響を受けないことを確実にするよう気を付けなければならない。特定の反応を対象とした触媒が非常に重要なのは、そのためでもある。水銀触媒は広く使用でき、付加的触媒を配合する必要がなく、かつ極めて選択的にＯＨ基とＮＣＯ基との反応を触媒するので、まさにエラストマー、特に注型エラストマーの製造において、水銀触媒の使用は極めて広く普及している。唯一の、とはいうものの非常に重大な欠点は、水銀化合物の高い毒性である。従って、水銀触媒の代替物を見つけるために多大な努力がなされている。更に、水銀化合物は、幾つかの産業（自動車産業、電気産業）では禁止されている。
【手続補正４】
【補正対象書類名】明細書
【補正対象項目名】００１４
【補正方法】変更
【補正の内容】
【００１４】
本発明は、
ａ）ポリイソシアネートおよび
ｂ）ＮＣＯ反応性化合物
から、
ｃ）潜在性触媒および
ｄ）任意に、成分（ｃ）とは異なる更なる触媒および／または活性剤
の存在下、
ｅ）任意に発泡剤、
ｆ）任意に充填剤および／または繊維材料並びに
ｇ）任意に助剤および／または添加剤
の添加を伴って得られる、良好な機械的性質を有するポリイソシアネート重付加物であって、潜在性触媒として、少なくとも１個の酸素原子またはイオウ原子を介して結合し、少なくとも１個の窒素原子を含有する少なくとも１個の配位子を含有する式（Ｉ）：
Ｓｎ(ＩＶ)(Ｌ１)ｎ１(Ｌ２)ｎ２(Ｌ３)ｎ３(Ｌ４)ｎ４        （Ｉ）
［式中、ｎ１、ｎ２、ｎ３、ｎ４は０または１であり、Ｌ１、Ｌ２、Ｌ３、Ｌ４は一価、二価、三価または四価の配位子である。］
で示される単核四価錫化合物、またはそれに基づく多核四価錫化合物を使用し、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が相互に独立に、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２、特に好ましくは、酸素、イオウ、アルコラート、チオラートまたはカルボキシレート
を有することを特徴とする、ポリイソシアネート重付加物を提供する。
【手続補正５】
【補正対象書類名】明細書
【補正対象項目名】００１５
【補正方法】変更
【補正の内容】
【００１５】
本発明は更に、潜在性触媒（ｃ）および成分（ｃ）とは異なる任意の更なる触媒および／または活性剤の存在下、任意に発泡剤、任意に充填剤および／または繊維材料、並びに任意に助剤および／または添加剤の添加を伴って、ポリイソシアネート（ａ）をＮＣＯ反応性化合物（ｂ）で転化させる、本発明のポリイソシアネート重付加物の製造方法であって、潜在性触媒として、少なくとも１個の酸素原子またはイオウ原子を介して結合し、少なくとも１個の窒素原子を含有する少なくとも１個の配位子を含有する式（Ｉ）：
Ｓｎ(ＩＶ)(Ｌ１)ｎ１(Ｌ２)ｎ２(Ｌ３)ｎ３(Ｌ４)ｎ４        （Ｉ）
［式中、ｎ１、ｎ２、ｎ３、ｎ４は０または１であり、Ｌ１、Ｌ２、Ｌ３、Ｌ４は一価、二価、三価または四価の配位子である。］
で示される単核四価錫化合物、またはそれに基づく多核四価錫化合物を使用し、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が相互に独立に、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２、特に好ましくは、酸素、イオウ、アルコラート、チオラートまたはカルボキシレート
を有することを特徴とする、方法を提供する。
【手続補正６】
【補正対象書類名】明細書
【補正対象項目名】００１６
【補正方法】変更
【補正の内容】
【００１６】
本発明は更に、少なくとも１個の酸素原子またはイオウ原子を介して結合し、少なくとも１個の窒素原子を含有するＳｎ原子１個あたり少なくとも１個の配位子を含有する式（ＩＩ）：
[(Ｌ１)ｎ１(Ｌ２)ｎ２(Ｌ３)ｎ３Ｓｎ(ＩＶ)]２Ｏ        （ＩＩ）
［式中、ｎ１、ｎ２は０または１であり、Ｌ１、Ｌ２、Ｌ３は一価、二価または三価の配位子である。］
で示される二核四価錫化合物であって、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２、特に好ましくは、酸素、イオウ、アルコラート、チオラートまたはカルボキシレート
を有する、二核四価錫化合物を提供する。
【手続補正７】
【補正対象書類名】明細書
【補正対象項目名】００１８
【補正方法】変更
【補正の内容】
【００１８】
本発明は更に、少なくとも１個の酸素原子またはイオウ原子を介して結合し、少なくとも１個の窒素原子を含有するＳｎ原子１個あたり少なくとも１個の配位子を含有する式（ＩＩＩ）：
[(Ｌ１)ｎ１(Ｌ２)ｎ２Ｓｎ(ＩＶ)Ｏ]ｎ        （ＩＩＩ）
［式中、ｎ１、ｎ２は０または１であり、ｎは２以上であり、Ｌ１、Ｌ２は一価または二価の配位子である。］
で示される二核または多核の四価錫化合物であって、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２、特に好ましくは、酸素、イオウ、アルコラート、チオラートまたはカルボキシレート
を有する、二核または多核の四価錫化合物を提供する。
【手続補正８】
【補正対象書類名】明細書
【補正対象項目名】００２０
【補正方法】変更
【補正の内容】
【００２０】
本発明は更に、少なくとも１個の酸素原子またはイオウ原子を介して結合し、少なくとも１個の窒素原子を含有する少なくとも１個の配位子を含有する、下記式（Ｉ）：
Ｓｎ(ＩＶ)(Ｌ１)ｎ１(Ｌ２)ｎ２(Ｌ３)ｎ３(Ｌ４)ｎ４        （Ｉ）
［式中、ｎ１、ｎ２、ｎ３、ｎ４は０または１であり、Ｌ１、Ｌ２、Ｌ３、Ｌ４は一価、二価、三価または四価の配位子である。］
で示される単核四価錫化合物からなるか、
または少なくとも１個の酸素原子またはイオウ原子を介して結合し、少なくとも１個の窒素原子を含有するＳｎ原子１個あたり少なくとも１個の配位子を含有する、下記式（ＩＩ）、（ＩＩＩ）または（ＩＶ）：
[(Ｌ１)ｎ１(Ｌ２)ｎ２(Ｌ３)ｎ３Ｓｎ(ＩＶ)]２Ｏ        （ＩＩ）
［式中、ｎ１、ｎ２は０または１であり、Ｌ１、Ｌ２、Ｌ３は一価、二価または三価の配位子である。］
[(Ｌ１)ｎ１(Ｌ２)ｎ２Ｓｎ(ＩＶ)Ｏ]ｎ        （ＩＩＩ）
[(Ｌ１)ｎ１(Ｌ２)ｎ２Ｓｎ(ＩＶ)Ｓ]ｎ        （ＩＶ）
［式中、ｎ１、ｎ２は０または１であり、ｎは２以上であり、Ｌ１、Ｌ２は一価または二価の配位子である。］
で示される二核または多核の四価錫化合物からなる、潜在性触媒であって、
Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が相互に独立に、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２、特に好ましくは、酸素、イオウ、アルコラート、チオラートまたはカルボキシレート
を有する、潜在性触媒を提供する。
【手続補正９】
【補正対象書類名】明細書
【補正対象項目名】００２４
【補正方法】変更
【補正の内容】
【００２４】
特定の配位子とは異なる配位子の場合、対象は、好適には、酸素橋、ヒドロキシド、アルコラート、カルボキシレート、チオラート（各々の場合に、好ましくは１〜３０個の炭素原子、特に好ましくは１〜１２個の炭素原子を含有する）、およびハライド（好ましくはクロライドおよびブロマイド）である。特に好ましい場合は、配位子と錫とは、酸素を介して（例えば酸素橋として）、ヒドロキシドとして、またはアルコキシ基（アルコラート）の状態で、またはカルボキシレートとして結合する。
【手続補正１０】
【補正対象書類名】明細書
【補正対象項目名】００３０
【補正方法】変更
【補正の内容】
【００３０】
特定の配位子-Ｘ-Ｙの場合、対象は、好ましくは、Ｘが酸素、イオウまたは-Ｃ(Ｏ)Ｏ-である配位子である。
【手続補正１１】
【補正対象書類名】明細書
【補正対象項目名】００６３
【補正方法】変更
【補正の内容】
【００６３】
本発明を、以下の実施例に基づいて、より詳細に説明する。
本発明の好ましい態様は、以下を包含する。
〔１〕ａ）ポリイソシアネートおよび
ｂ）ＮＣＯ反応性化合物
から、
ｃ）潜在性触媒および
ｄ）任意に、成分（ｃ）とは異なる更なる触媒および／または活性剤
の存在下、
ｅ）任意に発泡剤、
ｆ）任意に充填剤および／または繊維材料並びに
ｇ）任意に助剤および／または添加剤
の添加を伴って得られる、良好な機械的性質を有するポリイソシアネート重付加物であって、潜在性触媒として、少なくとも１個の酸素原子またはイオウ原子を介して結合し、少なくとも１個の窒素原子を含有する少なくとも１個の配位子を含有する式（Ｉ）：
Ｓｎ(ＩＶ)(Ｌ１)ｎ１(Ｌ２)ｎ２(Ｌ３)ｎ３(Ｌ４)ｎ４        （Ｉ）
［式中、ｎ１、ｎ２、ｎ３、ｎ４は０または１であり、Ｌ１、Ｌ２、Ｌ３、Ｌ４は一価、二価、三価または四価の配位子である。］
で示される単核四価錫化合物、またはそれに基づく多核四価錫化合物を使用し、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が相互に独立に、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２
を有することを特徴とする、ポリイソシアネート重付加物。
〔２〕潜在性触媒（ｃ）および成分（ｃ）とは異なる任意の更なる触媒および／または活性剤の存在下、任意に発泡剤、任意に充填剤および／または繊維材料、並びに任意に助剤および／または添加剤の添加を伴って、ポリイソシアネート（ａ）をＮＣＯ反応性化合物（ｂ）で転化させる、前記〔１〕に記載のポリイソシアネート重付加物の製造方法であって、潜在性触媒として、少なくとも１個の酸素原子またはイオウ原子を介して結合し、少なくとも１個の窒素原子を含有する少なくとも１個の配位子を含有する式（Ｉ）：
Ｓｎ(ＩＶ)(Ｌ１)ｎ１(Ｌ２)ｎ２(Ｌ３)ｎ３(Ｌ４)ｎ４        （Ｉ）
［式中、ｎ１、ｎ２、ｎ３、ｎ４は０または１であり、Ｌ１、Ｌ２、Ｌ３、Ｌ４は一価、二価、三価または四価の配位子である。］
で示される単核四価錫化合物、またはそれに基づく多核四価錫化合物を使用し、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が相互に独立に、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２
を有することを特徴とする、方法。
〔３〕少なくとも１個の酸素原子またはイオウ原子を介して結合し、少なくとも１個の窒素原子を含有するＳｎ原子１個あたり少なくとも１個の配位子を含有する式（ＩＩ）：
[(Ｌ１)ｎ１(Ｌ２)ｎ２(Ｌ３)ｎ３Ｓｎ(ＩＶ)]２Ｏ        （ＩＩ）
［式中、ｎ１、ｎ２は０または１であり、Ｌ１、Ｌ２、Ｌ３は一価、二価または三価の配位子である。］
で示される二核四価錫化合物であって、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２
を有する、二核四価錫化合物。
〔４〕少なくとも１個の酸素原子またはイオウ原子を介して結合し、少なくとも１個の窒素原子を含有するＳｎ原子１個あたり少なくとも１個の配位子を含有する、前記〔３〕に記載の式（ＩＩ）で示される二核四価錫化合物の製造方法であって、対応する単核または多核のＳｎ（ＩＶ）化合物から配位子交換を介して該化合物を製造することを特徴とする方法。
〔５〕少なくとも１個の酸素原子またはイオウ原子を介して結合し、少なくとも１個の窒素原子を含有するＳｎ原子１個あたり少なくとも１個の配位子を含有する式（ＩＩＩ）：
[(Ｌ１)ｎ１(Ｌ２)ｎ２Ｓｎ(ＩＶ)Ｏ]ｎ        （ＩＩＩ）
［式中、ｎ１、ｎ２は０または１であり、ｎは２以上であり、Ｌ１、Ｌ２は一価または二価の配位子である。］
で示される二核または多核の四価錫化合物であって、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２
を有する、二核または多核の四価錫化合物。
〔６〕少なくとも１個の酸素原子またはイオウ原子を介して結合し、少なくとも１個の窒素原子を含有するＳｎ原子１個あたり少なくとも１個の配位子を含有する、前記〔５〕に記載の式（ＩＩＩ）で示される二核または多核の四価錫化合物の製造方法であって、対応する単核または多核の錫（ＩＩ）化合物から、同時のオリゴマー化を伴った酸化によって該化合物を製造するか、または対応する単核または多核のＳｎ（ＩＶ）化合物から配位子交換を介して該化合物を製造することを特徴とする方法。
〔７〕少なくとも１個の酸素原子またはイオウ原子を介して結合し、少なくとも１個の窒素原子を含有する少なくとも１個の配位子を含有する、下記式（Ｉ）：
Ｓｎ(ＩＶ)(Ｌ１)ｎ１(Ｌ２)ｎ２(Ｌ３)ｎ３(Ｌ４)ｎ４        （Ｉ）
［式中、ｎ１、ｎ２、ｎ３、ｎ４は０または１であり、Ｌ１、Ｌ２、Ｌ３、Ｌ４は一価、二価、三価または四価の配位子である。］
で示される単核四価錫化合物からなるか、
または各々の場合に、少なくとも１個の酸素原子またはイオウ原子を介して結合し、少なくとも１個の窒素原子を含有するＳｎ原子１個あたり少なくとも１個の配位子を含有する、下記式（ＩＩ）、（ＩＩＩ）または（ＩＶ）：
[(Ｌ１)ｎ１(Ｌ２)ｎ２(Ｌ３)ｎ３Ｓｎ(ＩＶ)]２Ｏ        （ＩＩ）
［式中、ｎ１、ｎ２は０または１であり、Ｌ１、Ｌ２、Ｌ３は一価、二価または三価の配位子である。］
[(Ｌ１)ｎ１(Ｌ２)ｎ２Ｓｎ(ＩＶ)Ｏ]ｎ        （ＩＩＩ）
[(Ｌ１)ｎ１(Ｌ２)ｎ２Ｓｎ(ＩＶ)Ｓ]ｎ        （ＩＶ）
［式中、ｎ１、ｎ２は０または１であり、ｎは２以上であり、Ｌ１、Ｌ２は一価または二価の配位子である。］
で示される二核または多核の四価錫化合物からなる、潜在性触媒であって、
Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が相互に独立に、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２
を有する、潜在性触媒。
〔８〕ポリイソシアネート重付加物を製造するための、前記〔７〕に記載の潜在性触媒の使用。
【手続補正１２】
【補正対象書類名】明細書
【補正対象項目名】００６４
【補正方法】変更
【補正の内容】
【００６４】
実施例１（潜在性触媒１の調製）：
２５℃で４８時間、空気と接触させて、Ｓｎ(ＯＣＨ２ＣＨ２)２ＮＭｅ（調製については、A. Zschunke, C. Muegge, M. Scheer, K. Jurkschat, A. Tzschach, J. Crystallogr. Spectrosc. Res. 1983, 13, 201参照）のトルエン（０．１８ｍｏｌ／ｌ）中溶液から溶媒を蒸発させた。まず、無色の固体が析出した。更なる蒸発の過程で、黄色の油を得た。１００ｍｌのトルエンを添加し、次いで再び蒸発させた。更なる１００ｍｌのトルエンを添加し、再び全て蒸発させた。このようにして得た油を、ジクロロメタンに溶解した。トルエンの添加後、２５０℃超の融点を有する無色固体が析出した。
１１９Ｓｎ−ＮＭＲ（ＣＨ２Ｃｌ２／Ｄ２Ｏキャピラリー、２３℃、Ｍｅ４Ｓｎ標準）：δ−４５０ｐｐｍ
検出された元素分析［重量％］：Ｃ２２．６；Ｈ４．７；Ｎ５．２；Ｓｎ４５
化合物１の場合、対象はＨＯ[Ｓｎ(ＯＣＨ２ＣＨ２)２ＮＭｅＯ]ｎＨ（ここで、ｎは１〜２である。）である。
【手続補正１３】
【補正対象書類名】特許請求の範囲
【補正対象項目名】全文
【補正方法】変更
【補正の内容】
【特許請求の範囲】
【請求項１】
ａ）ポリイソシアネートおよび
ｂ）ＮＣＯ反応性化合物
から、
ｃ）潜在性触媒および
ｄ）任意に、成分（ｃ）とは異なる更なる触媒および／または活性剤
の存在下、
ｅ）任意に発泡剤、
ｆ）任意に充填剤および／または繊維材料並びに
ｇ）任意に助剤および／または添加剤
の添加を伴って得られる、良好な機械的性質を有するポリイソシアネート重付加物であって、潜在性触媒として、少なくとも１個の酸素原子またはイオウ原子を介して結合し、少なくとも１個の窒素原子を含有する少なくとも１個の配位子を含有する式（Ｉ）：
Ｓｎ(ＩＶ)(Ｌ１)ｎ１(Ｌ２)ｎ２(Ｌ３)ｎ３(Ｌ４)ｎ４        （Ｉ）
［式中、ｎ１、ｎ２、ｎ３、ｎ４は０または１であり、Ｌ１、Ｌ２、Ｌ３、Ｌ４は一価、二価、三価または四価の配位子である。］
で示される単核四価錫化合物、またはそれに基づく多核四価錫化合物を使用し、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が相互に独立に、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２
を有することを特徴とする、ポリイソシアネート重付加物。
【請求項２】
潜在性触媒（ｃ）および成分（ｃ）とは異なる任意の更なる触媒および／または活性剤の存在下、任意に発泡剤、任意に充填剤および／または繊維材料、並びに任意に助剤および／または添加剤の添加を伴って、ポリイソシアネート（ａ）をＮＣＯ反応性化合物（ｂ）で転化させる、請求項１に記載のポリイソシアネート重付加物の製造方法であって、潜在性触媒として、少なくとも１個の酸素原子またはイオウ原子を介して結合し、少なくとも１個の窒素原子を含有する少なくとも１個の配位子を含有する式（Ｉ）：
Ｓｎ(ＩＶ)(Ｌ１)ｎ１(Ｌ２)ｎ２(Ｌ３)ｎ３(Ｌ４)ｎ４        （Ｉ）
［式中、ｎ１、ｎ２、ｎ３、ｎ４は０または１であり、Ｌ１、Ｌ２、Ｌ３、Ｌ４は一価、二価、三価または四価の配位子である。］
で示される単核四価錫化合物、またはそれに基づく多核四価錫化合物を使用し、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が相互に独立に、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２
を有することを特徴とする、方法。
【請求項３】
少なくとも１個の酸素原子またはイオウ原子を介して結合し、少なくとも１個の窒素原子を含有するＳｎ原子１個あたり少なくとも１個の配位子を含有する式（ＩＩ）：
[(Ｌ１)ｎ１(Ｌ２)ｎ２(Ｌ３)ｎ３Ｓｎ(ＩＶ)]２Ｏ        （ＩＩ）
［式中、ｎ１、ｎ２は０または１であり、Ｌ１、Ｌ２、Ｌ３は一価、二価または三価の配位子である。］
で示される二核四価錫化合物であって、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２
を有する、二核四価錫化合物。
【請求項４】
少なくとも１個の酸素原子またはイオウ原子を介して結合し、少なくとも１個の窒素原子を含有するＳｎ原子１個あたり少なくとも１個の配位子を含有する、請求項３に記載の式（ＩＩ）で示される二核四価錫化合物の製造方法であって、対応する単核または多核のＳｎ（ＩＶ）化合物から配位子交換を介して該化合物を製造することを特徴とする方法。
【請求項５】
少なくとも１個の酸素原子またはイオウ原子を介して結合し、少なくとも１個の窒素原子を含有するＳｎ原子１個あたり少なくとも１個の配位子を含有する式（ＩＩＩ）：
[(Ｌ１)ｎ１(Ｌ２)ｎ２Ｓｎ(ＩＶ)Ｏ]ｎ        （ＩＩＩ）
［式中、ｎ１、ｎ２は０または１であり、ｎは２以上であり、Ｌ１、Ｌ２は一価または二価の配位子である。］
で示される二核または多核の四価錫化合物であって、Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２
を有する、二核または多核の四価錫化合物。
【請求項６】
少なくとも１個の酸素原子またはイオウ原子を介して結合し、少なくとも１個の窒素原子を含有するＳｎ原子１個あたり少なくとも１個の配位子を含有する、請求項５に記載の式（ＩＩＩ）で示される二核または多核の四価錫化合物の製造方法であって、対応する単核または多核の錫（ＩＩ）化合物から、同時のオリゴマー化を伴った酸化によって該化合物を製造するか、または対応する単核または多核のＳｎ（ＩＶ）化合物から配位子交換を介して該化合物を製造することを特徴とする方法。
【請求項７】
少なくとも１個の酸素原子またはイオウ原子を介して結合し、少なくとも１個の窒素原子を含有する少なくとも１個の配位子を含有する、下記式（Ｉ）：
Ｓｎ(ＩＶ)(Ｌ１)ｎ１(Ｌ２)ｎ２(Ｌ３)ｎ３(Ｌ４)ｎ４        （Ｉ）
［式中、ｎ１、ｎ２、ｎ３、ｎ４は０または１であり、Ｌ１、Ｌ２、Ｌ３、Ｌ４は一価、二価、三価または四価の配位子である。］
で示される単核四価錫化合物からなるか、
または各々の場合に、少なくとも１個の酸素原子またはイオウ原子を介して結合し、少なくとも１個の窒素原子を含有するＳｎ原子１個あたり少なくとも１個の配位子を含有する、下記式（ＩＩ）、（ＩＩＩ）または（ＩＶ）：
[(Ｌ１)ｎ１(Ｌ２)ｎ２(Ｌ３)ｎ３Ｓｎ(ＩＶ)]２Ｏ        （ＩＩ）
［式中、ｎ１、ｎ２は０または１であり、Ｌ１、Ｌ２、Ｌ３は一価、二価または三価の配位子である。］
[(Ｌ１)ｎ１(Ｌ２)ｎ２Ｓｎ(ＩＶ)Ｏ]ｎ        （ＩＩＩ）
[(Ｌ１)ｎ１(Ｌ２)ｎ２Ｓｎ(ＩＶ)Ｓ]ｎ        （ＩＶ）
［式中、ｎ１、ｎ２は０または１であり、ｎは２以上であり、Ｌ１、Ｌ２は一価または二価の配位子である。］
で示される二核または多核の四価錫化合物からなる、潜在性触媒であって、
Ｓｎ原子１個あたり少なくとも１個の配位子が下記意味：
-Ｘ-Ｙ
［ここで、Ｘ＝Ｏ、Ｓ、ＯＣ(Ｏ)、ＯＣ(Ｓ)、Ｏ(Ｏ)Ｓ(Ｏ)Ｏ、Ｏ(Ｏ)Ｓ(Ｏ)、
Ｙ＝-Ｒ１-Ｎ(Ｒ２)(Ｒ３)または-Ｒ１-Ｃ(Ｒ４)＝ＮＲ２、
Ｒ１、Ｒ２、Ｒ３、Ｒ４は相互に独立に、飽和または不飽和、環式または非環式、分枝または非分枝、置換または非置換の場合によりヘテロ原子によって中断されていてよい炭化水素基であるか、或いはＲ２、Ｒ３、Ｒ４は相互に独立に水素またはＲ１-Ｘであるか、或いはＲ２とＲ３、またはＲ２とＲ１、またはＲ３とＲ１、またはＲ４とＲ１、またはＲ４とＲ２は環を形成する。］
を有し、残りの配位子が相互に独立に、前記意味を有する-Ｘ-Ｙであるか、或いは下記意味：
飽和または不飽和、環式または非環式、分枝または非分枝、置換または非置換の場合によりヘテロ原子によって中断されていてよい炭化水素基、ハライド、ヒドロキシド、アミド基、酸素、イオウ、Ｒ２またはＸＲ２
を有する、潜在性触媒。